【手続補正書】
【提出日】平成21年3月27日(2009.3.27)
【手続補正１】
【補正対象書類名】明細書
【補正対象項目名】０００８
【補正方法】変更
【補正の内容】
【０００８】
本発明はかかる事情に鑑みてなされたものであって、炭化物生成元素を複合添加して高強度の析出強化型鋼板を製造する場合に、効率的かつ理論的に所望の特性を得ることができる析出強化型高強度鋼板の製造方法、およびそのような析出強化型高強度鋼板を提供することを目的とする。
【手続補正２】
【補正対象書類名】明細書
【補正対象項目名】００１０
【補正方法】変更
【補正の内容】
【００１０】
本発明はこのような知見に基づいて完成されたものであり、以下の（１）〜（７）を提供する。
【手続補正３】
【補正対象書類名】明細書
【補正対象項目名】００１１
【補正方法】変更
【補正の内容】
【００１１】
（１）Ｃの含有量が０．０２ｍａｓｓ％以上０．１ｍａｓｓ％未満の範囲であり、さらに、Ｔｉ、ＨｆおよびＮｂのうち１種または２種以上の第１の金属元素Ｍ１と、Ｖ、Ｍｏ、ＴａおよびＷのうち１種または２種以上であって、かつ原子半径が前記第１の金属元素Ｍ１の原子半径の０．９より大きく１．１未満である第２の金属元素Ｍ２とを含む（Ｍ１がＴｉでＭ２がＭｏの組み合わせ、Ｍ１がＴｉとＮｂでＭ２がＭｏの組み合わせ、Ｍ１がＴｉでＭ２がＭｏとＶの組み合わせ、Ｍ１がＴｉとＮｂでＭ２がＭｏとＶの組み合わせ、Ｍ１がＴｉでＭ２がＷの組み合わせ、Ｍ１がＴｉでＭ２がＷとＭｏの組み合わせを除く）鋼スラブを未溶解炭化物が残存しない温度に加熱し、その後鋼板を製造する過程で前記第１の金属元素Ｍ１と前記第２の金属元素Ｍ２とを含む炭化物を鋼組織中に析出させることを特徴とする析出強化型高強度鋼板の製造方法。
【手続補正４】
【補正対象書類名】明細書
【補正対象項目名】００１２
【補正方法】変更
【補正の内容】
【００１２】
（２）Ｃの含有量が０．０２ｍａｓｓ％以上０．１ｍａｓｓ％未満の範囲であり、さらに、以下の（ａ）〜（ｇ）の組み合わせのうちから選ばれるいずれか１組の第１の金属元素Ｍ１と第２の金属元素Ｍ２とを含む鋼スラブを未溶解炭化物が残存しない温度に加熱し、その後鋼板を製造する過程で前記第１の金属元素Ｍ１と前記第２の金属元素Ｍ２との炭化物（Ｍ１，Ｍ２）Ｃを鋼組織中に析出させることを特徴とする析出強化型高強度鋼板の製造方法。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【手続補正５】
【補正対象書類名】明細書
【補正対象項目名】００１３
【補正方法】変更
【補正の内容】
【００１３】
（３）上記（１）または（２）において、前記スラブ加熱温度を１１５０℃以上１２５０℃以下とすることを特徴とする析出強化型高強度鋼板の製造方法。
【手続補正６】
【補正対象書類名】明細書
【補正対象項目名】００１４
【補正方法】変更
【補正の内容】
【００１４】
（４）鋼組織中に炭化物を析出させてなる析出強化型高強度鋼板であって、前記炭化物は、Ｔｉ、ＨｆおよびＮｂのうち１種または２種以上の第１の金属元素Ｍ１と、Ｖ、Ｍｏ、ＴａおよびＷのうち１種または２種以上であって、かつ原子半径が前記第１の金属元素Ｍ１の原子半径の０．９より大きく１．１未満である第２の金属元素Ｍ２とを含む（Ｍ１がＴｉでＭ２がＭｏの組み合わせ、Ｍ１がＴｉとＮｂでＭ２がＭｏの組み合わせ、Ｍ１がＴｉでＭ２がＭｏとＶの組み合わせ、Ｍ１がＴｉとＮｂでＭ２がＭｏとＶの組み合わせ、Ｍ１がＴｉでＭ２がＷの組み合わせ、Ｍ１がＴｉでＭ２がＷとＭｏの組み合わせを除く）ことを特徴とする析出強化型高強度鋼板。
【手続補正７】
【補正対象書類名】明細書
【補正対象項目名】００１５
【補正方法】変更
【補正の内容】
【００１５】
（５）鋼組織中に炭化物を析出させてなる析出強化型高強度鋼板であって、前記炭化物は、以下の（ａ）〜（ｇ）の組み合わせのうちから選ばれるいずれか１組の第１の金属元素Ｍ１と第２の金属元素Ｍ２との炭化物（Ｍ１，Ｍ２）Ｃであることを特徴とする析出強化型高強度鋼板。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【手続補正８】
【補正対象書類名】明細書
【補正対象項目名】００１６
【補正方法】変更
【補正の内容】
【００１６】
（６）上記（４）または（５）において、Ｃの含有量が０．０２ｍａｓｓ％以上０．１ｍａｓｓ％未満の範囲であり、前記第１の金属元素Ｍ１および前記第２の金属元素Ｍ２の合計の含有量（原子％）とＣの含有量（原子％）との比（Ｍ１＋Ｍ２）／Ｃが０．８以上であることを特徴とする析出強化型高強度鋼板。
【手続補正９】
【補正対象書類名】明細書
【補正対象項目名】００１７
【補正方法】変更
【補正の内容】
【００１７】
（７）上記（４）〜（６）のいずれかにおいて、前記鋼組織がフェライト単相であることを特徴とする析出強化型高強度鋼板。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００４３
【補正方法】変更
【補正の内容】
【００４３】
（ｂ）Ｍ２の存在により、炭化物の粗大化が抑制される。
一般に低炭素鋼中では６００〜６５０℃付近で炭化物が生成し、鋼の強度が上昇する。しかし、析出物はこの温度で保持されると粗大化し、強化能を失う。また、熱処理を施す温度が上昇すると粗大化する時間が短くなる。したがって、ＴｉＣのように金属元素を１種類のみ有する炭化物では、強化に有効な微細なサイズを維持できる温度と時間はきわめて狭い範囲である。これに対して、（Ｍ１，Ｍ２）Ｃ炭化物は、微細なサイズが維持される熱処理温度範囲、時間範囲が拡大し、粗大化しにくい。
【手続補正２３】
【補正対象書類名】明細書
【補正対象項目名】００４４
【補正方法】変更
【補正の内容】
【００４４】
（Ｍ１，Ｍ２）Ｃとすることにより炭化物が粗大化しにくくなるメカニズムは、現時点では必ずしも明確にはなっていないが、以下の（ｉ）、（ii）のようなＭ１，Ｍ２の複合効果であると考えられる。
（ｉ）Ｍ１、Ｍ２の複合により、特に炭化物生成能の弱いＭ２が炭化物生成元素となることで、拡散が遅延し析出物の粗大化が抑制される。
（ii）（Ｍ１，Ｍ２）Ｃの地鉄との格子非整合が小さくなるため、析出物の粗大化が抑制され、析出物が微細なままで安定に存在できる。
【手続補正２４】
【補正対象書類名】特許請求の範囲
【補正対象項目名】全文
【補正方法】変更
【補正の内容】
【特許請求の範囲】
【請求項１】
Ｃの含有量が０．０２ｍａｓｓ％以上０．１ｍａｓｓ％未満の範囲であり、さらに、Ｔｉ、ＨｆおよびＮｂのうち１種または２種以上の第１の金属元素Ｍ１と、Ｖ、Ｍｏ、ＴａおよびＷのうち１種または２種以上であって、かつ原子半径が前記第１の金属元素Ｍ１の原子半径の０．９より大きく１．１未満である第２の金属元素Ｍ２とを含む（Ｍ１がＴｉでＭ２がＭｏの組み合わせ、Ｍ１がＴｉとＮｂでＭ２がＭｏの組み合わせ、Ｍ１がＴｉでＭ２がＭｏとＶの組み合わせ、Ｍ１がＴｉとＮｂでＭ２がＭｏとＶの組み合わせ、Ｍ１がＴｉでＭ２がＷの組み合わせ、Ｍ１がＴｉでＭ２がＷとＭｏの組み合わせを除く）鋼スラブを未溶解炭化物が残存しない温度に加熱し、その後鋼板を製造する過程で前記第１の金属元素Ｍ１と前記第２の金属元素Ｍ２とを含む炭化物を鋼組織中に析出させることを特徴とする析出強化型高強度鋼板の製造方法。
【請求項２】
Ｃの含有量が０．０２ｍａｓｓ％以上０．１ｍａｓｓ％未満の範囲であり、さらに、以下の（ａ）〜（ｇ）の組み合わせのうちから選ばれるいずれか１組の第１の金属元素Ｍ１と第２の金属元素Ｍ２とを含む鋼スラブを未溶解炭化物が残存しない温度に加熱し、その後鋼板を製造する過程で前記第１の金属元素Ｍ１と前記第２の金属元素Ｍ２との炭化物（Ｍ１，Ｍ２）Ｃを鋼組織中に析出させることを特徴とする析出強化型高強度鋼板の製造方法。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【請求項３】
前記スラブ加熱温度を１１５０℃以上１２５０℃以下とすることを特徴とする請求項１または請求項２に記載の析出強化型高強度鋼板の製造方法。
【請求項４】
鋼組織中に炭化物を析出させてなる析出強化型高強度鋼板であって、前記炭化物は、Ｔｉ、ＨｆおよびＮｂのうち１種または２種以上の第１の金属元素Ｍ１と、Ｖ、Ｍｏ、ＴａおよびＷのうち１種または２種以上であって、かつ原子半径が前記第１の金属元素Ｍ１の原子半径の０．９より大きく１．１未満である第２の金属元素Ｍ２とを含む（Ｍ１がＴｉでＭ２がＭｏの組み合わせ、Ｍ１がＴｉとＮｂでＭ２がＭｏの組み合わせ、Ｍ１がＴｉでＭ２がＭｏとＶの組み合わせ、Ｍ１がＴｉとＮｂでＭ２がＭｏとＶの組み合わせ、Ｍ１がＴｉでＭ２がＷの組み合わせ、Ｍ１がＴｉでＭ２がＷとＭｏの組み合わせを除く）ことを特徴とする析出強化型高強度鋼板。
【請求項５】
鋼組織中に炭化物を析出させてなる析出強化型高強度鋼板であって、前記炭化物は、以下の（ａ）〜（ｇ）の組み合わせのうちから選ばれるいずれか１組の第１の金属元素Ｍ１と第２の金属元素Ｍ２との炭化物（Ｍ１，Ｍ２）Ｃであることを特徴とする析出強化型高強度鋼板。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【請求項６】
Ｃの含有量が０．０２ｍａｓｓ％以上０．１ｍａｓｓ％未満の範囲であり、前記第１の金属元素Ｍ１および前記第２の金属元素Ｍ２の合計の含有量（原子％）とＣの含有量（原子％）との比（Ｍ１＋Ｍ２）／Ｃが０．８以上であることを特徴とする請求項４または請求項５に記載の析出強化型高強度鋼板。
【請求項７】
前記鋼組織がフェライト単相であることを特徴とする請求項４から請求項６のいずれか１項に記載の析出強化型高強度鋼板。